(57)【特許請求の範囲】
【請求項１】
有機電界発光素子の陽極と発光層との間に設けられる正孔注入・輸送層の成膜に用いられる組成物であって、正孔注入・輸送性材料と、該材料が溶解した液体とを含有する成膜用組成物において、
該液体が、分子内に芳香環及び／又は脂環と酸素原子とを有し、かつ、沸点が２００℃以上であるか或いは２５℃における蒸気圧が１ｔｏｒｒ以下の溶媒（以下「第１溶媒」と称す。）を複数種類含み、
１つの第１溶媒は高蒸発性の第１溶媒であり、他の１つの第１溶媒は、それよりも更に沸点が高いか或いは２５℃における蒸気圧が低い低蒸発性の第１溶媒であり、
該高蒸発性の第１溶媒の重量含有率Ｗａと該低蒸発性の第１溶媒の重量含有率Ｗｂとの比Ｗａ／Ｗｂが１〜２０であり、
該組成物中の該第１溶媒の全合計含有量が３重量％以上であり、
該正孔注入・輸送性材料は、分子中に正孔輸送部位を有する高分子化合物であり、
該高分子化合物は、芳香族三級アミノ基を構成単位として主骨格に含む高分子芳香族アミン化合物であることを特徴とする成膜用組成物。
【請求項２】
請求項１において、該液体が実質的に前記第１溶媒のみからなることを特徴とする成膜用組成物。
【請求項３】
請求項１または２において、前記第１溶媒が芳香族エステルであることを特徴とする成膜用組成物。
【請求項４】
請求項１または３において、該液体が、該第１の溶媒と、分子内に芳香環及び／又は脂環と酸素原子とを有し、第１の溶媒には属さない溶媒（以下「第２溶媒」と称す。）を含み、第２溶媒の重量含有率Ｗ２と第１溶媒の重量含有率Ｗ１とのＷ２／Ｗ１が１〜２０であることを特徴とする成膜用組成物。
【請求項５】
請求項４において、前記比Ｗ２／Ｗ１が１〜２．５であることを特徴とする成膜用組成物。
【請求項６】
請求項１ないし５のいずれか１項において、更に電子受容性化合物を含むことを特徴とする成膜用組成物。
【請求項７】
請求項６において、該電子受容性化合物が芳香族ホウ素化合物及び／又はその塩であることを特徴とする成膜用組成物。
【請求項８】
請求項１ないし７のいずれか１項において、組成物中に含まれる水分量が１重量％以下であることを特徴とする成膜用組成物。
【請求項９】
請求項１ないし８のいずれか１項において、該高分子化合物は、一般式(Ｉ)で表される構造を繰り返し単位として有することを特徴とする成膜用組成物。
【化１】
0006044625.tif 000012
(Ｉ)式中、Ａｒ１１〜Ａｒ１４は、各々独立して置換基を有することがある２価の芳香族環基を示し、Ｒ１１〜Ｒ１２は、各々独立して置換基を有することがある１価の芳香族環基を示し、Ｘは直接結合、又は下記の連結基から選ばれる。
【化２】
0006044625.tif 000013
なお、「芳香族環基」とは、「芳香族炭化水素環由来の基」及び「芳香族複素環由来の基」の両方を含む。
【請求項１０】
請求項９において、一般式(Ｉ)で示される構造は、次の（Ｉ−１），（Ｉ−２），（Ｉ−３）及び（Ｉ−４）のいずれかであることを特徴とする成膜用組成物。
【化３】
0006044625.tif 000014
【請求項１１】
請求項１０において、一般式（Ｉ）で示される構造は（Ｉ−３）であることを特徴とする成膜用組成物。
【請求項１２】
請求項１ないし１１のいずれか１項において、成膜用組成物中の正孔注入・輸送性材料の含有量は、０．０５〜５０重量％であることを特徴とする成膜用組成物。
【請求項１３】
請求項６ないし１２のいずれか１項において、組成物中における電子受容性化合物の重量含有率Ｗｅと正孔注入・輸送性材料の重量含有率Ｗｐとの比Ｗｅ／Ｗｐが０．００１〜１であることを特徴とする成膜用組成物。
【請求項１４】
請求項４ないし１３のいずれか１項において、第２溶媒は、
沸点が２００℃未満でありかつ２５℃における蒸気圧が１ｔｏｒｒを超える芳香族エステル；
芳香族エーテル；
脂環ケトン；及び
脂環アルコール
の少なくとも１種であることを特徴とする成膜用組成物。
【請求項１５】
正孔注入・輸送層を有する有機電界発光素子において、該正孔注入・輸送層が、請求項１ないし１４のいずれか１項に記載の成膜用組成物により形成されたことを特徴とする有機電界発光素子。
【発明の詳細な説明】
【技術分野】
【０００１】
本発明は、有機電界発光素子の正孔注入・輸送層の成膜に用いられる成膜用組成物と、この成膜用組成物により正孔注入・輸送層が形成された有機電界発光素子に関する。
【背景技術】
【０００２】
湿式成膜法により有機電界発光素子の正孔注入層を形成することが下記特許文献１〜３に記載されている。
文献１は、正孔輸送材料である芳香族ジアミン含有ポリエーテルと、電子受容性化合物であるトリス（４−ブロモフェニル）アンモニウムヘキサクロロアンチモネート（ＴＢＰＡＨ）とをジクロロメタンに溶解した溶液を用いて、スピンコート法により正孔注入・輸送層を形成する方法を開示する。
文献２は、芳香族ジアミン含有ポリエーテルを含有する１，２−ジクロロエタン溶液を用いて、スピンコート法により正孔注入層を形成する方法を開示する。
文献３は、４，４’−ビス［（Ｎ−（ｍ−トリル）−Ｎ−フェニルアミノ］ビフェニルと電子受容性化合物である五塩化アンチモンとの混合物の１，２−ジクロロエタン溶液を用いて、スピンコート法により正孔輸送層を形成する方法を開示する。
【０００３】
正孔注入・輸送層をインクジェット法で成膜するための組成物が下記特許文献４，５に記載されている。
文献４は、銅フタロシアニン又は導電性高分子であるポリエチレンジオキシチオフェン（ＰＥＤＴ）とポリスチレンスルフォン酸（ＰＳＳ）を水及び低級アルコール等からなる混合溶媒に分散させた塗布液を開示する。
文献５には、ＰＥＤＴとＰＳＳを、水、エタノール、及びジプロピレングリコールからなる溶媒に分散した塗布液が開示されている。
【先行技術文献】
【特許文献】
【０００４】
【特許文献１】特開平１１−２８３７５０号公報
【特許文献２】特開２０００−３６３９０号公報
【特許文献３】特開２００２−５６９８５号公報
【特許文献４】特開２０００−１０６２７８号公報
【特許文献５】特開２００４−２０４１１４号公報
【発明の概要】
【発明が解決しようとする課題】
【０００５】
従来の湿式成膜法に適用される正孔注入・輸送層塗布用組成物は、いずれも溶媒として水を含有している。有機電界発光素子は、通常、水分により特性が損なわれるものである。このため、このように水を含む組成物を用いた場合は、成膜後に可能な限り水を除去する必要がある。成膜後の正孔注入・輸送層から水を完全に除去することは困難である。膜中に残留する水分により、従来の有機電界発光素子は特性が低下している。成膜工程における残留水分量のバラツキのため、有機電界発光素子の製造時に、個々の素子の特性が一定しない。
【０００６】
有機電界発光素子の正孔注入層や正孔輸送層を形成する材料として使用される４，４’−ビス［（Ｎ−（ｍ−トリル）−Ｎ−フェニルアミノ］ビフェニルや芳香族ジアミン含有ポリエーテル等は、一般に、溶剤への溶解性が低いものが多く、このため、有機材料の薄層を湿式成膜法により形成する場合、適当な濃度の溶液を調製しにくい。
【０００７】
均一性の高い正孔注入・輸送性の層を形成する場合、下地との親和性が重要となる。このため、湿式成膜法に使用する溶液の溶媒は、正孔注入・輸送性材料を溶解するとともに、下地との親和性が高い性質も必要とされる。しかし、これらの２つの要求をバランス良く満たす溶液は調製しにくい。
【０００８】
インクジェット成膜法により、複数の層が積層された有機電界発光素子を形成する場合、塗布液の乾燥速度は、製造工程の効率を左右する上で非常に重要である。例えば、蒸気圧の高い溶媒を使用すると、塗布液を噴射ノズルから塗布面に噴射する際に溶媒が気化し、そのためにノズルが詰まりやすく、均一性の高い有機層を形成するのが困難になる。
【０００９】
本発明の目的は、有機電界発光素子の正孔注入層や正孔輸送層を形成する際に使用する水を含まない成膜用組成物を提供することを目的とする。本発明は、また、正孔注入・輸送性材料に対する溶解性、噴射ノズルからの吐出安定性、成膜された塗膜の下地層との親和性、均一な塗布層を成膜し得る適当な乾燥速度の少なくともいずれか１つ、好ましくはすべてが改善された成膜用組成物を提供することを目的とする。
【００１０】
さらに、本発明は、この成膜用組成物により正孔注入・輸送層が形成された有機電界発光素子を提供することを目的とする。
【課題を解決するための手段】
【００１１】
本発明の成膜用組成物は、有機電界発光素子の陽極と発光層との間に設けられる正孔注入・輸送層の成膜に用いられる組成物であって、正孔注入・輸送性材料と、該材料が溶解した液体とを含有する成膜用組成物において、該液体が、分子内に芳香環及び／又は脂環と酸素原子とを有し、かつ、沸点が２００℃以上であるか或いは２５℃における蒸気圧が１ｔｏｒｒ以下の溶媒（以下「第１溶媒」と称す。）を複数種類含み、１つの第１溶媒は高蒸発性の第１溶媒であり、他の１つの第１溶媒は、それよりも更に沸点が高いか或いは２５℃における蒸気圧が低い低蒸発性の第１溶媒であり、該高蒸発性の第１溶媒の重量含有率Ｗａと該低蒸発性の第１溶媒の重量含有率Ｗｂとの比Ｗａ／Ｗｂが１〜２０であり、該組成物中の該第１溶媒の全合計含有量が３重量％以上であり、該正孔注入・輸送性材料は、分子中に正孔輸送部位を有する高分子化合物であり、該高分子化合物は、芳香族三級アミノ基を構成単位として主骨格に含む高分子芳香族アミン化合物であることを特徴とするものである。
【００１２】
本発明の有機電界発光素子は、正孔注入・輸送層が、この成膜用組成物により形成されたことを特徴とする。
【発明の効果】
【００１３】
本発明によれば、正孔注入・輸送性材料及び／又は電子受容性化合物の溶解性が改善され、かつ、均一な塗膜を安定に形成し得る適当な乾燥速度を有する、正孔注入・輸送層の成膜に好適な成膜用組成物が提供される。
【００１４】
分子内に芳香環及び／又は脂環と酸素原子を有する化合物よりなる溶媒は、芳香族アミン化合物等の正孔注入・輸送性材料や、芳香族ホウ素化合物等の電子受容性化合物に対する溶解性が高く、このため、組成物中の正孔注入・輸送性材料及び／又は電子受容性化合物の濃度を高める。この溶媒は、従って、最適な濃度又は粘度を有する組成物を調製することを可能とする。第１溶媒は、沸点が２００℃以上であるか或いは２５℃における蒸気圧が１ｔｏｒｒ（１３３Ｐａ）以下であり、非常に蒸発しにくい。従って、第１溶媒を用いてインクジェット法やスプレー法で塗布する場合は、溶媒蒸発による射出ヘッドのノズル詰まりが防止される。塗膜からの第１溶媒の蒸発も抑制されることにより、塗膜のセルフレベリング性により、ムラのない均一な厚さの膜を形成することができる。
【００１５】
このように本発明の成膜用組成物は、乾きにくく、レベリング性がよいため、インクジェット法及びスプレー法による正孔注入・輸送層の成膜に好適である。
【００１６】
本発明の成膜用組成物中の液体が水を含まない場合、得られる素子は、その特性が安定し、正孔輸送能力が向上する。
【００１７】
本発明者らは、均一な膜をインクジェット法により成膜するためには、沸点が低めであるか又は蒸気圧が高めの溶媒と、沸点が高めであるか又は蒸気圧が低めの溶媒とを適当な混合比で混合して用いることが好ましいことを見出した。
【００１８】
本発明の一態様においては、液体は、第１溶媒と、分子内に芳香環及び／又は脂環と酸素原子を有し、第１溶媒には属さない第２溶媒を含み、第１溶媒の重量含有率をＷ１、第２溶媒の重量含有率をＷ２とし、第２溶媒と第１溶媒との重量比Ｗ２／Ｗ１が１〜２０である。膜を平坦にするために、Ｗ２／Ｗ１は特に１〜２．５であることが好ましい。
【００１９】
別の一態様では、液体は、第１溶媒としての芳香族エステル（重量含有率Ｗａ）と、この芳香族エステルよりも更に沸点が高いか或いは２５℃における蒸気圧が低い、第１溶媒に属する低蒸発性溶媒（重量含有率Ｗｂ）とを含み、重量比Ｗａ／Ｗｂが１〜２０である。膜の平坦性を高めるために、Ｗａ／Ｗｂは特に１〜２．５であることが好ましい。この場合、芳香族エステルとして安息香酸エステルを用い、低蒸発性溶媒として芳香環を有する酢酸エステルを用いることが好ましい。
【００２０】
本発明においては、液体として、実質的に第１溶媒のみからなるものを用いてもよく、これにより、成膜時に、組成物から溶媒が蒸発することが抑制される。
【００２１】
本発明の成膜用組成物において、正孔注入・輸送性材料は芳香族アミン化合物であってもよく、電子受容性化合物は芳香族ホウ素化合物及び／又はその塩であってもよい。
【００２２】
有機電界発光素子は、多数の有機化合物からなる層を積層して形成するため、各層がいずれも均一な層であることが好ましい。湿式成膜法で層形成する場合、層形成用の組成物に水分が混入することにより、塗膜に水分が混入して膜の均一性が損なわれるおそれがあるため、本発明の成膜用組成物中の水分含有量はできるだけ少ない方が好ましい。
【００２３】
有機電界発光素子には、水分により著しく劣化する材料（例えば、陰極を構成するアルミニウム）が多く使用されているため、本発明の成膜用組成物は、水分量が１重量％以下であることが好ましく、これにより、膜の均一性が高められ、有機電界発光素子の劣化、特に陰極の劣化が防止される。
【００２４】
本発明の成膜用組成物は、正孔注入層及び正孔輸送層のうちの少なくとも１層を形成するための塗布液として好適に用いることができる。
【００２５】
本発明の成膜用組成物を用いて成膜された膜は、均一性に優れる。この膜は、パターニングされた電極や画素間の隔壁による凹凸が残る基板表面の特定の領域に形成された、正孔注入・輸送層であってもよい。
【図面の簡単な説明】
【００２６】
【図１】図１ａ，１ｂ，１ｃは、本実施の形態が適用される成膜用組成物を用いて形成した薄層を有する有機電界発光素子の構成例を説明する断面図である。
【図２】図２ａ，２ｂは、実施例１〜２３における塗布状態の評価のための塗布試験方法を説明する模式図である。
【図３】実施例において評価したニジミ幅を示す模式図である。
【図４】実施例２１〜２３における溶媒組成比とニジミ幅との関係を示すグラフである。
【図５】実施例２４〜２８における塗布状態の評価のための塗布試験方法を説明する模式図である。
【図６】実施例２４〜２８における溶媒組成比とニジミ幅との関係を示すグラフである。
【発明を実施するための形態】
【００２７】
以下、本発明の好ましい形態についてさらに詳細に説明する。
【００２８】
本発明の成膜用組成物は、陽極と発光層との間に設けられる正孔注入層及び／又は正孔輸送層を形成する際の塗布液として好適に用いられる。
【００２９】
本明細書では、陽極と発光層との間の層が１つの場合には、これを「正孔注入層」と称し、２つ以上の場合は、陽極に接している層を「正孔注入層」、それ以外の層を総称して「正孔輸送層」と称す。また、陽極と発光層との間に設けられた層を総称して「正孔注入・輸送層」と称する場合がある。
【００３０】
［成膜用組成物中の液体］
本発明の成膜用組成物は、有機電界発光素子の正孔注入層及び正孔輸送層のうちの少なくとも１層を形成する正孔注入・輸送性材料及び／又は電子受容性化合物と、これらの正孔注入・輸送性材料及び／又は電子受容性化合物を溶解する液体と、を含有する。
【００３１】
この液体は、分子内に芳香環及び／又は脂環と酸素原子とを有し、かつ沸点が２００℃以上であるか或いは２５℃における蒸気圧が１ｔｏｒｒ以下の第１溶媒を含む。芳香環は、芳香族炭化水素環と芳香族複素環とのいずれであてもよいが、好ましくは芳香族炭化水素環である。
【００３２】
この成膜用組成物中における第１溶媒の濃度は、通常３重量％以上、好ましくは１０重量％以上、より好ましくは５０重量％以上、更に好ましくは８０重量％以上である。組成物に含まれる液体の５０重量％以上が第１溶媒であることが好ましい。組成物中の液体が実質的に第１溶媒のみからなってもよい。
【００３３】
第１溶媒は、沸点が２００℃以上であるか、２５℃における蒸気圧が１ｔｏｒｒ以下であれば良く、その沸点の上限、或いは蒸気圧の下限については特に制限はない。沸点や蒸気圧の好適範囲は、全溶媒中の第１溶媒の割合や、併用する他の溶媒の種類等によっても異なり、一概には言えないが、通常第１溶媒の沸点は好ましくは２００〜３００℃程度であり、２５℃における蒸気圧は好ましくは０．００１〜１ｔｏｒｒ程度である。
【００３４】
第１溶媒としては、安息香酸メチル、安息香酸エチル、安息香酸イソプロピル、安息香酸プロピル、安息香酸ｎ−ブチル、フタル酸ジメチル、酢酸２−フェノキシエチル、プロピオン酸フェニル等の芳香族エステルが挙げられる。
【００３５】
液体は、複数種類の第１溶媒を含んでもよい。この場合、液体は、比較的蒸発性の低い第１溶媒と、比較的蒸発性の高い第１溶媒とを含んでもよい。
【００３６】
液体は、少なくとも１種の第１溶媒と、分子内に芳香環及び／又は脂環と酸素原子とを有し、第１溶媒には属さない少なくとも１種の第２溶媒とを含んでもよい。
【００３７】
第２溶媒としては、
酢酸フェニル、エチル（ペンタフルオロベンゾエート）等の第１溶媒には属さない芳香族エステル；
アニソール、フェネトール等の芳香族エーテル；
シクロヘキサノン、メチルシクロヘキサノン、シクロペンタノン、シクロヘプタノン、シクロオクタノン等の脂環ケトン；
シクロヘキサノール、メチルシクロヘキサノール、シクロペンタノール、シクロヘプタノール、シクロオクタノール等の脂環アルコール；
が例示される。
【００３８】
第２溶媒は、沸点が２００℃未満でありかつ２５℃における蒸気圧が１ｔｏｒｒを超える。第２溶媒は、好ましくは沸点１５０℃以上であるか、２５℃における蒸気圧が５ｔｏｒｒ以下である。第２溶媒は、正孔注入・輸送性材料、電子受容性化合物をよく溶解することが好ましく、第１溶媒よりも溶解度が大きくてもよい。
【００３９】
液体は、上記の通り、少なくとも１種の第１溶媒と少なくとも１種の第２溶媒とを含んでもよい。
【００４０】
この場合において、液体中の第２溶媒の重量含有率Ｗ２と第１溶媒の重量含有率Ｗ１との比Ｗ２／Ｗ１は１〜２０、さらに好ましくは１〜１９である。この範囲よりも第１溶媒が少ないと第１溶媒を用いることによる本発明の効果を十分に得ることができず、多いと、第１溶媒以外の第２溶媒を用いることによる乾燥速度の調整効果を十分に得ることができない。この比Ｗ２／Ｗ１は３〜１９であってもよい。
膜の平坦性を高めるには、Ｗ２／Ｗ１は１〜２．５であることが好ましい。
【００４１】
本発明では、前述の通り、液体は、複数種類の第１溶媒を含んでもよい。例えば、比較的高蒸発性の第１溶媒と、比較的低蒸発性の第１溶媒とを含んでもよい。具体的には、沸点が２００〜２４０℃であるか２５℃における蒸気圧が１〜０．１ｔｏｒｒである高蒸発性第１溶媒と、沸点が２５０℃以上であるか２５℃における蒸気圧が０．１ｔｏｒｒ以下の低蒸発性第１溶媒とを混合使用しても良い。この場合において、組成物中の高蒸発性の第１溶媒の重量含有率Ｗａと、低蒸発性第１溶媒の重量含有率Ｗｂとの比Ｗａ／Ｗｂは１〜２０、特に１〜１９であることが好ましい。
膜の平坦性を高めるには、Ｗａ／Ｗｂは特に１〜２．５であることが好ましい。
【００４２】
比較的高蒸発性の第１溶媒としては、安息香酸エチル等の安息香酸エステルを用いることが好ましい。比較的低蒸発性の第１溶媒としては、酢酸２−フェノキシエチル等の芳香環を有する酢酸エステルを用いることが好ましい。安息香酸エチルと酢酸２−フェノキシエチルを含む液体が塗布されて形成された膜は平坦性に優れる。
【００４３】
比較的高蒸発性の第１溶媒と、比較的低蒸発性の第１溶媒とは、沸点差が２０℃以上、特に４０〜１００℃であるか、２５℃における蒸気圧差が０．０９ｔｏｒｒ以上、特に０．２〜０．９９９ｔｏｒｒであることが好ましい。
【００４４】
高蒸発性の第１溶媒の正孔注入・輸送性材料、電子受容性化合物に対する溶解度が、低蒸発性の第１溶媒よりも高くてもよい。
【００４５】
液体は３種以上の第１溶媒を含んでもよい。例えば、液体は、蒸発性が互いに異なる３種以上の第１溶媒を含んでもよい。この場合、最も蒸発性が高い第１溶媒の重量含有率をＷＨとし、最も蒸発性が低い第１溶媒の重量含有率をＷＬとした場合、ＷＨ／ＷＬは好ましくは１〜２０特に１〜１９であり、１〜２．５であってもよい。
【００４６】
液体は、さらに他の溶媒、例えば、ベンゼン、トルエン、キシレン等の少なくとも１種の芳香族炭化水素類；又は、Ｎ，Ｎ−ジメチルホルムアミド、Ｎ，Ｎ−ジメチルアセトアミド等の少なくとも１種のアミド類；ジメチルスルホキシド等の１種又は２種以上を含んでもよい。
【００４７】
ただし、前述の如く、液体は、第１溶媒を５０重量％以上含むことが好ましく、実質的に第１溶媒のみから構成されてもよい。
【００４８】
［正孔注入・輸送性材料］
正孔注入・輸送性材料としては、例えば、芳香族アミン化合物、フタロシアニン誘導体、ポルフィリン誘導体、ジアリールアミノ基を有する８−ヒドロキシキノリン誘導体の金属錯体、オリゴチオフェン誘導体等が挙げられる。更に、分子中に正孔輸送部位を有する高分子化合物も使用することができる。これらの正孔注入・輸送性材料は１種を単独で用いても良く、２種以上を組み合わせて用いても良い。
【００４９】
分子中に正孔輸送部位を有する高分子化合物としては、例えば芳香族三級アミノ基を構成単位として主骨格に含む高分子芳香族アミン化合物が挙げられる。具体例として、以下の一般式(Ｉ)で表される構造を繰り返し単位として有する正孔注入・輸送性材料が挙げられる。
【００５０】
【化１】
0006044625.tif 000002
(Ｉ)式中、Ａｒ１１〜Ａｒ１４は、各々独立して置換基を有することがある２価の芳香族環基を示し、Ｒ１１〜Ｒ１２は、各々独立して置換基を有することがある１価の芳香族環基を示し、Ｘは直接結合、又は下記の連結基から選ばれる。
【化２】
0006044625.tif 000003
「芳香族環基」は、「芳香族炭化水素環由来の基」及び「芳香族複素環由来の基」の両方を含む。
【００５１】
上記一般式(Ｉ)において、Ａｒ１１〜Ａｒ１４は、好ましくは、各々独立して、置換基を有することがある２価のベンゼン環、ナフタレン環、アントラセン環、又はビフェニル由来の基であり、好ましくはベンゼン環由来の基である。前記置換基としてはハロゲン原子；メチル基、エチル基等の炭素数１〜６の直鎖又は分岐のアルキル基；ビニル基等のアルケニル基；メトキシカルボニル基、エトキシカルボニル基等の炭素数２〜７の直鎖又は分岐のアルコキシカルボニル基；メトキシ基、エトキシ基等の炭素数１〜６の直鎖又は分岐のアルコキシ基；フェノキシ基、ベンジルオキシ基などの炭素数６〜１２のアリールオキシ基；ジエチルアミノ基、ジイソプロピルアミノ基等の、炭素数１〜６のアルキル鎖を有するジアルキルアミノ基、などが挙げられる。これらのうち、好ましくは炭素数１〜３のアルキル基が挙げられ、特に好ましくはメチル基が挙げられる。ただし、Ａｒ１１〜Ａｒ１４は、いずれも無置換の芳香族環基である場合が、最も好ましい。
【００５２】
Ｒ１１及びＲ１２として好ましくは、各々独立して、置換基を有することがあるフェニル基、ナフチル基、アントリル基、ピリジル基、トリアジル基、ピラジル基、キノキサリル基、チエニル基、又はビフェニル基であり、好ましくはフェニル基、ナフチル基又はビフェニル基であり、より好ましくはフェニル基である。前記置換基としては、Ａｒ１１〜Ａｒ１４における芳香族環基が有しうる基として、前述した基と同様の基が挙げられる。
【００５３】
一般式(Ｉ)で表される構造を繰り返し単位として有する化合物は、例えば、城戸らの方法（Polymers  for  Advanced  Tecnologies，７巻，３１頁，１９９６年；特開平９−１８８７５６号公報）に開示されている経路で合成される。
【００５４】
一般式(Ｉ)で示される構造のうち好ましい例を以下に示すが、何らこれらに限定されない。
【００５５】
【化３】
0006044625.tif 000004
【００５６】
分子中に正孔輸送部位を有する高分子化合物である正孔注入・輸送性材料は、一般式(Ｉ)で表される構造のホモポリマーであることが最も好ましいが、他の任意のモノマーとの共重合体（コポリマー）であっても良い。共重合体である場合、一般式(Ｉ)で表される構成単位を５０モル％以上、特に７０モル％以上含有することが好ましい。
【００５７】
なお、高分子化合物である正孔注入・輸送性材料は、一化合物中に、一般式(Ｉ)で表される構造を複数種含有していても良い。また、一般式(Ｉ)で表される構造を含む化合物を、複数種併用して用いても良い。
【００５８】
高分子化合物からなる正孔注入・輸送性材料としては、更に、共役系高分子が挙げられ、例えば、ポリフルオレン、ポリピロール、ポリアニリン、ポリチオフェン、ポリパラフェニレンビニレンが好適である。
【００５９】
正孔注入・輸送性材料としての芳香族アミン化合物としては、トリアリールアミン構造を含む化合物も挙げられ、従来より有機電界発光素子における正孔注入・輸送性の層形成材料として利用されてきた化合物の中から適宜選択して用いることもできる。
【００６０】
正孔注入・輸送性材料としては、前記一般式(Ｉ)で表される構造を有する化合物以外にも、従来公知の化合物が利用可能である。このような従来公知の化合物としては、例えば、１，１−ビス（４−ジ−ｐ−トリルアミノフェニル）シクロヘキサン等の３級芳香族アミンユニットを連結した芳香族ジアミン化合物（特開昭５９−１９４３９３号公報）；４，４’−ビス［Ｎ−（１−ナフチル）−Ｎ−フェニルアミノ］ビフェニルで代表される２個以上の３級アミンを含み２個以上の縮合芳香族環が窒素原子に置換した芳香族アミン（特開平５−２３４６８１号公報）；トリフェニルベンゼンの誘導体でスターバースト構造を有する芳香族トリアミン（米国特許第４，９２３，７７４号）；Ｎ，Ｎ’−ジフェニル−Ｎ，Ｎ’−ビス（３−メチルフェニル）ビフェニル−４，４’−ジアミン等の芳香族ジアミン（米国特許第４，７６４，６２５号）；α，α，α’，α’−テトラメチル−α，α’−ビス（４−ジ−ｐ−トリルアミノフェニル）−ｐ−キシレン（特開平３−２６９０８４号公報）；分子全体として立体的に非対称なトリフェニルアミン誘導体（特開平４−１２９２７１号公報）；ピレニル基に芳香族ジアミノ基が複数個置換した化合物（特開平４−１７５３９５号公報）；エチレン基で３級芳香族アミンユニットを連結した芳香族ジアミン（特開平４−２６４１８９号公報）；スチリル構造を有する芳香族ジアミン（特開平４−２９０８５１号公報）；チオフェン基で芳香族３級アミンユニットを連結したもの（特開平４−３０４４６６号公報）；スターバースト型芳香族トリアミン（特開平４−３０８６８８号公報）；ベンジルフェニル化合物（特開平４−３６４１５３号公報）；フルオレン基で３級アミンを連結したもの（特開平５−２５４７３号公報）；トリアミン化合物（特開平５−２３９４５５号公報）；ビスジピリジルアミノビフェニル（特開平５−３２０６３４号公報）；Ｎ，Ｎ，Ｎ−トリフェニルアミン誘導体（特開平６−１９７２号公報）；フェノキサジン構造を有する芳香族ジアミン（特開平７−１３８５６２号公報）；ジアミノフェニルフェナントリジン誘導体（特開平７−２５２４７４号公報）；ヒドラゾン化合物（特開平２−３１１５９１号公報）；シラザン化合物（米国特許第４，９５０，９５０号公報）；シラナミン誘導体（特開平６−４９０７９号公報）；ホスファミン誘導体（特開平６−２５６５９号公報）；キナクリドン化合物等が挙げられる。
【００６１】
これらの化合物は、１種を単独で用いても良いし、必要に応じて２種以上を混合して用いても良い。
【００６２】
本発明の成膜用組成物中の正孔注入・輸送性材料の含有量は、通常、０．０５重量％以上、好ましくは１重量％以上である。但し、通常、５０重量％以下、好ましくは３０重量％以下である。
【００６３】
［電子受容性化合物］
本実施の形態が適用される成膜用組成物に含有される電子受容性化合物としては、例えば、芳香族ホウ素化合物又はその塩、ハロゲン化金属、ルイス酸、有機酸、芳香族アミンとハロゲン化金属との塩、芳香族アミンとルイス酸との塩よりなる群から選ばれる１種又は２種以上の化合物等が挙げられる。これらの電子受容性化合物は、正孔注入・輸送性材料と混合して用いられ、正孔注入・輸送性材料を酸化することにより正孔注入層の導電率を向上させることができる。
【００６４】
芳香族ホウ素化合物又はその塩としては、好ましい具体例を以下に示すが、これらに限定するものではない。
【００６５】
【化４】
0006044625.tif 000005
【００６６】
【化５】
0006044625.tif 000006
【００６７】
【化６】
0006044625.tif 000007
これらのうち、特に、上記（Ｄ−３０）が好ましい。
【００６８】
また、電子受容性化合物として、ハロゲン化金属、ルイス酸、有機酸、芳香族アミンとハロゲン化金属との塩、芳香族アミンとルイス酸との塩よりなる群から選ばれる１種又は２種以上の化合物の具体例としては、以下に示す化合物が挙げられる。
【００６９】
【化７】
0006044625.tif 000008
【００７０】
なお、本発明の成膜用組成物における電子受容性化合物の重量含有率Ｗｅと正孔注入・輸送性材料の重量含有率Ｗｐとの比Ｗｅ／Ｗｐは０．００１以上、好ましくは０．０１以上である。但し、通常、１以下、好ましくは、０．４以下である。
【００７１】
［水分量］
本発明の成膜用組成物は、前述の如く、インクジェット成膜法で形成される膜の均一性、有機電界発光素子の劣化防止のために、水分量が少ないことが好ましく、具体的には、成膜用組成物中に含まれる水分量は好ましくは１重量％以下、より好ましくは０．１重量％以下、特に好ましくは０．０５重量％以下とする。
【００７２】
従って、成膜用組成物中の水分量が上記上限以下となるように、成膜用組成物の調製に用いる溶媒や正孔注入・輸送性材料及び／又は電子受容性化合物について、必要に応じて十分に水分を除去するための精製ないし乾燥処理を施した後に用いることが好ましい。
【００７３】
［その他の成分］
本発明の成膜用組成物には、上記溶媒、正孔注入・輸送性材料及び／又は電子受容性化合物以外に、必要に応じて、レベリング剤や消泡剤などの各種添加剤が含有されていても良い。また、後述のバインダー樹脂を含有していても良い。
【００７４】
［有機電界発光素子の構造］
次に、本発明の成膜用組成物を用いて作製される有機電界発光素子について説明する。
【００７５】
図１ａ〜図１ｃは、本発明の成膜用組成物を用いて形成した薄層を有する有機電界発光素子の一例を説明する断面図である。
【００７６】
図１ａに示された有機電界発光素子１００ａは、基板１０１と、基板１０１上に順次積層された陽極１０２と、正孔注入層１０３と、発光層１０５と、陰極１０７とを有する。
【００７７】
基板１０１は、有機電界発光素子１００ａの支持体である。基板１０１を形成する材料としては、石英板、ガラス板、金属板、金属箔、プラスチックフィルム及びプラスチックシート等が挙げられる。これらの中でも、ガラス板、ポリエステル、ポリメタクリレート、ポリカーボネート、ポリスルホン等の透明なプラスチックシートが好ましい。なお、基板１０１にプラスチックを用いる場合には、基板１０１の片面又は両面に緻密なシリコン酸化膜等を設けてガスバリア性を高めることが好ましい。
【００７８】
陽極１０２は、基板１０１上に設けられ、正孔注入層１０３への正孔注入の役割を果たすものである。陽極１０２の材料としては、アルミニウム、金、銀、ニッケル、パラジウム、白金等の金属；インジウム及び／又はスズの酸化物等の導電性の金属酸化物；ヨウ化銅等のハロゲン化金属；カーボンブラック；ポリ（３−メチルチオフェン）、ポリピロール、ポリアニリン等の導電性高分子等が挙げられる。
【００７９】
陽極１０２の形成方法としては、通常、基板１０１上へのスパッタリング、真空蒸着等；銀等の金属微粒子、ヨウ化銅等の微粒子、カーボンブラック、導電性の金属酸化物微粒子又は導電性高分子微粉末等を適当なバインダー樹脂溶液中に分散させて基板１０１上に塗布する方法；電解重合により基板１０１上に直接導電性重合薄膜を形成する方法；基板１０１上に導電性高分子溶液を塗布する方法等が挙げられる。なお、陽極１０２は、通常、可視光の透過率が６０％以上、特に８０％以上であることが好ましい。陽極１０２の厚さは、通常１０００ｎｍ以下、好ましくは５００ｎｍ以下であり、通常５ｎｍ以上、好ましくは１０ｎｍ以上である。
【００８０】
陽極１０２の上に設けられる正孔注入層１０３は、好ましくは、本発明の成膜用組成物を用いて、好ましくは、湿式成膜法により形成される。有機電界発光素子は、多数の有機化合物からなる層を積層して形成するため、膜質が均一であることが非常に重要である。湿式成膜法で層形成する場合、その材料や、下地の性質によって、スピンコート法、スプレー法などの塗布法や、インクジェット法、スクリーン法などの印刷法等、公知の成膜方法が採用される。高精細なパターニングにより、所望の領域への均一膜形成が可能である点において、インクジェット法が最適である。特に、パターニングされた電極や画素間の隔壁による凹凸が残る基板表面の特定の領域に、有機化合物からなる層を設ける場合に、インクジェット法は好適である。
【００８１】
正孔注入層１０３は、正孔注入・輸送性材料とこの正孔注入・輸送性材料を酸化しうる電子受容性化合物を用いて形成することが好ましい。このようにして形成される正孔注入層１０３の膜厚は、通常５ｎｍ以上、好ましくは１０ｎｍ以上である。但し、通常、１，０００ｎｍ以下、好ましくは５００ｎｍ以下である。
【００８２】
発光層１０５は、正孔注入層１０３上に設けられ、電界を与えられた電極間において陰極１０７から注入された電子と正孔注入層１０３から輸送された正孔を効率よく再結合し、かつ、再結合により効率よく発光する材料から形成される。発光層１０５を形成する材料としては、８−ヒドロキシキノリンのアルミニウム錯体等の金属錯体、１０−ヒドロキシベンゾ［ｈ］キノリンの金属錯体、ビススチリルベンゼン誘導体、ビススチリルアリーレン誘導体、（２−ヒドロキシフェニル）ベンゾチアゾールの金属錯体、シロール誘導体等の低分子発光材料；ポリ（ｐ−フェニレンビニレン）、ポリ［２−メトキシ−５−（２−エチルヘキシルオキシ）−１，４−フェニレンビニレン］、ポリ（３−アルキルチオフェン）、ポリビニルカルバゾール等の高分子化合物に発光材料と電子移動材料を混合した系等が挙げられる。
【００８３】
また、例えば、８−ヒドロキシキノリンのアルミニウム錯体等の金属錯体をホスト材料として、ルブレン等のナフタセン誘導体、キナクリドン誘導体、ペリレン等の縮合多環芳香族環等を、ホスト材料に対して０．１〜１０重量％ドープすることにより、素子の発光特性、特に駆動安定性を大きく向上させることができる。これらの材料は、真空蒸着法又はインクジェット成膜法等の湿式成膜法により正孔注入層１０３上に薄膜形成される。このようにして形成される発光層１０５の膜厚は、通常１０ｎｍ以上、好ましくは３０ｎｍ以上である。但し、通常２００ｎｍ以下、好ましくは１００ｎｍ以下である。
【００８４】
陰極１０７は、発光層１０５に電子を注入する役割を果たす。陰極１０７として用いられる材料は、仕事関数の低い金属が好ましく、例えば、スズ、マグネシウム、インジウム、カルシウム、アルミニウム、銀等の適当な金属又はそれらの合金が用いられる。具体例としては、マグネシウム−銀合金、マグネシウム−インジウム合金、アルミニウム−リチウム合金等の低仕事関数合金電極が挙げられる。陰極１０７の膜厚は、通常、陽極１０２と同様である。
【００８５】
低仕事関数金属からなる陰極１０７を保護する目的で、この上に更に、仕事関数が高く大気に対して安定な金属層を積層することは素子の安定性を増す上で有効である。この目的のために、アルミニウム、銀、銅、ニッケル、クロム、金、白金等の金属が使われる。更に、陰極１０７と発光層１０５との界面にＬｉＦ、ＭｇＦ２、Ｌｉ２Ｏ等の極薄絶縁膜（膜厚０．１〜５ｎｍ）を挿入することにより、素子の効率を向上させることができる。
【００８６】
図１ｂは、機能分離型発光素子を説明するための図である。図１ｂに示された有機電界発光素子１００ｂは、素子の発光特性を向上させるために、正孔注入層１０３と発光層１０５との間に正孔輸送層１０４が設けられ、その他の層は、図１ａに示した有機電界発光素子１００ａと同様な構成を有する。
【００８７】
正孔輸送層１０４の材料としては、正孔注入層１０３からの正孔注入効率が高く、かつ、注入された正孔を効率よく輸送することができる材料であることが必要である。そのためには、イオン化ポテンシャルが小さく、しかも正孔移動度が大きく、更に安定性に優れ、トラップとなる不純物が製造時や使用時に発生しにくいことが要求される。また、発光層１０５と直接接する層であるために、発光を消光する物質が含まれていないことが望ましい。
【００８８】
正孔輸送層１０４を形成する正孔注入・輸送性材料としては、本発明の成膜用組成物における正孔注入・輸送性材料として例示した化合物と同様なものが挙げられる。また、ポリビニルカルバゾール、ポリビニルトリフェニルアミン、テトラフェニルベンジジンを含有するポリアリーレンエーテルサルホン等の高分子材料が挙げられる。正孔輸送層１０４は、これらの正孔注入・輸送性材料をインクジェット成膜法等の湿式成膜法又は真空蒸着法により正孔注入層１０３上に積層することにより形成される。このようにして形成される正孔輸送層１０４の膜厚は、通常１０ｎｍ以上、好ましくは３０ｎｍである。但し、通常、３００ｎｍ以下、好ましくは１００ｎｍ以下である。
【００８９】
図１ｃは、機能分離型発光素子の他の実施形態を説明するための図である。図１ｃに示された有機電界発光素子１００ｃは、発光層１０５と陰極１０７との間に電子輸送層１０６が設けられ、その他の層は、図１ｂに示した有機電界発光素子１００ｂと同様な構成を有する。
【００９０】
電子輸送層１０６に用いられる化合物には、陰極１０７からの電子注入が容易で、電子の輸送能力が更に大きいことが要求される。このような電子輸送材料としては、例えば、８−ヒドロキシキノリンのアルミニウム錯体、オキサジアゾール誘導体又はそれらをポリメタクリル酸メチル（ＰＭＭＡ）等の樹脂に分散した系、フェナントロリン誘導体、２−ｔ−ブチル−９，１０−Ｎ，Ｎ’−ジシアノアントラキノンジイミン、ｎ型水素化非晶質炭化シリコン、ｎ型硫化亜鉛、ｎ型セレン化亜鉛等が挙げられる。電子輸送層１０６は、これらの電子輸送材料をインクジェット成膜法等の湿式成膜法又は真空蒸着法により発光層１０５上に積層することにより形成される。このようにして形成される電子輸送層１０６の膜厚は、通常５ｎｍ以上、好ましくは１０ｎｍ以上である。但し、通常２００ｎｍ以下、好ましくは１００ｎｍ以下である。
【００９１】
なお、本発明の有機電界発光素子は、図示のものに限定されるものではない。例えば、図１ａ〜図１ｃに示したものとは逆の構造、即ち、基板１０１上に陰極１０７、発光層１０５、正孔注入層１０３、陽極１０２の順に積層することも可能である。また、少なくとも一方が透明性の高い２枚の基板の間に有機電界発光素子を設けることも可能である。更に、正孔注入・輸送性材料と電子受容性化合物とを含有する層は、陽極１０２に接する正孔注入層１０３である必要はなく、陽極１０２と発光層１０５との間に設けられていれば良く、特に、正孔注入層１０３であることが好ましい。また、図１ａ〜図１ｃに示した各層の間に、任意の層を有していても良い。更に、図にはないが、画素を囲む絶縁材料からなる壁状の構造物、いわゆる「バンク」といわれるもの、陰極を分割する隔壁、画素を駆動する非線形素子、などを備えていても良い。
【００９２】
［有機電界発光素子の製造方法］
本発明の成膜用組成物を用いて、インクジェット成膜法により形成した薄層を有する有機電界発光素子の製造方法について説明する。
【００９３】
例えば、図１ａ〜１ｃに示す有機電界発光素子１００ａ〜１００ｃを製造するには、基板１０１上へのスパッタリング、真空蒸着等により陽極１０２を形成する。陽極１０２の上に、正孔注入層１０３及び正孔輸送層１０４の少なくとも１層を、本発明の組成物を用いたインクジェット成膜法により形成する。正孔注入層１０３及び／又は正孔輸送層１０４の上に、真空蒸着法又はインクジェット成膜法により発光層１０５を形成する。発光層１０５の上に、必要に応じて、真空蒸着法又はインクジェット成膜法により電子輸送層１０６を形成する。発光層１０５又は電子輸送層１０６上に陰極１０７を形成する。
【００９４】
正孔注入層１０３及び正孔輸送層１０４の少なくとも１層を、インクジェット成膜法により形成する場合は、通常、正孔注入・輸送性材料及び／又は電子受容性化合物の所定量に、必要により正孔のトラップにならないバインダー樹脂又は塗布性改良剤等の添加剤等を添加し、溶解して塗布液、即ち、成膜用組成物を調製する。インクジェット成膜法により陽極１０２上にこの組成物を塗布し、乾燥して、正孔注入層１０３及び正孔輸送層１０４の少なくとも１層を形成する。
【００９５】
なお、バインダー樹脂の含有量は、正孔移動度の面から、通常、形成されたこれらの層中の含有量で５０重量％以下が好ましく、３０重量％以下がより好ましく、実質的にバインダー樹脂を含有しない場合が最も好ましい。
【００９６】
また、正孔注入・輸送性材料及び／又は電子輸送性化合物を含む層の形成に際して、インクジェット成膜及び乾燥工程の後、更に加熱工程を経ると、得られる膜に含まれる残留溶媒や、インクジェット成膜工程等で混入した水分の量を低減させることにより、素子の特性を向上させることができる。具体的には、正孔注入・輸送性材料及び／又は電子受容性化合物を含む層をインクジェット成膜法にて形成した後、ホットプレート、オーブン等の手段で基板を加熱する。加熱処理による効果を十分に得るためには、１００℃以上で処理することが好ましい。加熱時間は通常１分〜８時間程度である。このようにインクジェット成膜法により形成された正孔注入・輸送性材料及び／又は電子受容性化合物を含む層は、表面が平滑なものとなるため、ＩＴＯ等の陽極１０２の表面粗さに起因する素子作製時の短絡の問題を解消することができる。
【実施例】
【００９７】
以下に、実施例、比較例及び参考例に基づき、本実施の形態を更に具体的に説明する。なお、本実施の形態は、以下の実施例の記載に限定されるものではない。
【００９８】
なお、以下の実施例及び比較例で用いた溶媒の物性値は下記表１に示す通りである。
【００９９】
【表１】
0006044625.tif 000009
【０１００】
また、正孔注入・輸送性材料としては、前記例示化合物（Ｉ−３）を用い、電子受容性化合物としては、前記例示化合物（Ｄ−３０）を用いた。
【０１０１】
実施例１〜２３、比較例１〜４（インクジェット塗布）
成膜用組成物の調合
表２に示す配合で各成分化合物と溶媒とを混合して成膜用組成物を調合した。以下、調合した成膜用組成物を単に「インク」と呼ぶ。
【０１０２】
射出状態の評価
作製したインクを用いて、ピエゾ駆動型射出ヘッドを備えるインクジェット塗布装置を用い、インクが射出ヘッドのノズルから射出される様子を次のようにして観察した。
５分間、ノズルから連続してインクの射出を行い、５分後の射出状態を観察し、ノズルが詰まってインクが射出できなくなったり、インクが斜めに射出してしまい正常な射出ができなくなった不良ノズルの数を数え、以下のように評価した。
ＶＧ（Ｖｅｒｙ  Ｇｏｏｄ）：不良ノズル数／全ノズル数の割合が１０％未満
Ｇ（Ｇｏｏｄ）：不良ノズル数／全ノズル数の割合が１０％以上５０％未満
ＮＧ（Ｎｏｔ  Ｇｏｏｄ）：不良ノズル数／全ノズル数の割合が５０％以上
【０１０３】
塗布状態の評価
前記調合インクのうちのいくつかのインクを選び、以下の手順で塗布試験を行った。
1)  図２ａに示す如く、ガラス基板上にスパッタ法を用いてＩＴＯを１５０ｎｍの膜厚で形成した後、フォトエッチング法を用いて、所定の形状にパターニングして陽極２０２を形成し、その後、この基板２０１上に、ポリイミドのパターン形成により、バンク２０３を形成した。バンク２０３に囲まれた画素部２０４の大きさは１３５μｍ×８５μｍ、画素領域の配置は５４列×３２行のマトリクス状とした。
2)  図２ｂのように、射出状態の評価で用いたものと同じインクジェット塗布装置を用い射出ヘッド２０７のノズル２０６から、バンク２０３で区切られた画素２０４部分に、調合したインク２０５を射出塗布した。
3)  2)の基板を２００℃で加熱し、インクを乾燥して膜厚約２０ｎｍの薄膜を得た。
4)  3)の基板について、画素内に形成された薄膜の状態を光学顕微鏡により観察し、以下の基準で評価を行った。
ＶＧ：ほぼ均一な膜が形成される。
Ｇ：ムラが若干あるが、画素内の全域に拡がる膜が形成される。
ＮＧ：点状に液が集合し、膜が十分に形成されない。
【０１０４】
ニジミ幅の評価
実施例２１〜２３においては、上記のようにして形成された薄膜について、ニジミ幅の評価を行った。
ニジミ幅とは、図３に示すように、バンク２０３のエッジ部分のインク２０５の膜厚が不均一となる領域の幅を意味する。
ニジミ幅は、光学顕微鏡を用いて観察することにより求めた。
【０１０５】
評価結果
上記評価結果を表２に示す。
また、図４に溶媒組成比とニジミ幅との関係を示した。
【０１０６】
【表２】
0006044625.tif 000010
【０１０７】
考察
上記評価結果より次のことが分かる。
【０１０８】
射出状態
実施例１〜２３では、全てのインクで、不良ノズル数が少なく、良好な射出ができることがわかった。これは、安息香酸エチル、酢酸２−フェノキシエチルの沸点が２００℃以上と高く、また、常温域での蒸気圧が１ｔｏｒｒ以下であるため、塗布液が乾きにくく、ノズルが詰まりにくかったためと考えられる。
特に、沸点が高く、蒸気圧の低い酢酸２−フェノキシエチルの配合比が大きいインクは、射出状態が良好であった。
これに対して、溶媒がアニソール、もしくはシクロヘキサノンなど、沸点が２００℃未満、又は、２５℃での蒸気圧が１ｔｏｒｒより大きい溶媒のみからなる比較例１〜４では、ノズルの不良が生じやすい。
【０１０９】
塗布状態
実施例５，１４の安息香酸エチルの単独溶媒、実施例６〜８，１４〜１８，２０〜２３の安息香酸エチルと酢酸２−フェノキシエチルの混合溶媒の何れのインクでも良好な膜が得られた。これは、安息香酸エチル、酢酸２−フェノキシエチルの沸点が２００℃以上と高く、また、常温域での蒸気圧が１ｔｏｒｒ以下であり、塗布液が乾きにくかったため、画素内に塗布液が広がりやすく、更にレベリング性も良好であったためと考えられる。
特に、安息香酸エチルと酢酸２−フェノキシエチルの混合溶媒の塗布液では、ムラの少ない均一な膜が得られた。これは、酢酸２−フェノキシエチルの沸点が非常に高いため、インクが乾きにくく、レベリング性が非常に良好であるためと考えられる。
【０１１０】
ニジミ幅
実施例２１〜２３では、ニジミ幅が２０μｍ以下となり、全てのインクで良好な塗布状態が得られた。特に溶媒の重量比が安息香酸エチル／酢酸２−フェノキシエチル＝３／１よりも酢酸２−フェノキシエチルが多く配合される実施例２２と実施例２３では、ニジミ幅が特に小さくなり、非常に良好な塗布状態となった。これは、酢酸２−フェノキシエチルの沸点が非常に高いため、インクが乾きにくく、レベリング性が非常に良好であることによると考えられる。この結果から、安息香酸エチル／酢酸２−フェノキシエチル＝３／１よりも酢酸２−フェノキシエチルが多く配合される領域で、特に、平坦性に優れる膜が得られることが分かった。
【０１１１】
実施例２４〜２８（スプレー塗布）
成膜用組成物の調合
実施例１〜２３と同様に、表４に示す配合で、各成分化合物と溶媒とを混合して成膜用組成物（インク）を調合した。
【０１１２】
噴霧状態の評価
作製したインクについて、株式会社藤森技術研究所製のスプレー装置ＮＶＤ２００を用いて、次のようにして、インクがノズルから噴霧される様子を観察した。
１分間ノズルからインクの噴霧を行った後、３０分間噴霧を停止した状態でノズルを放置した。放置後、再度インクの噴霧を行い、再噴霧直後の噴霧状態を観察し、以下のように評価した。なお、「正常に噴霧した」状態とは、ノズルから噴き出すスプレー形状がきれいな円錐形となることを言う。ノズルに目詰まりがあると、目詰まりした部分でスプレー形状が乱れ、通常スプレー形状が円錐形状にはならない。
Ｇ：再噴霧当初から正常に噴霧可能であった。
ＮＧ：目詰まりが生じる。
【０１１３】
塗布状態の評価
株式会社藤森技術研究所製のスプレー装置ＮＶＤ２００を用いて、実施例１〜２３と同様にして陽極２０２及びバンク２０３を形成した基板２０１の全面に、図５に示す如く、スプレー装置のノズル２０６から前記調合インクを噴射して塗布した。このスプレー装置では、ノズル２０６にインクと高圧の窒素ガスが供給され、窒素ガスにより霧化されたインクがノズルより噴射される。このようにしてインクを塗布した基板を２００℃で加熱してインクを乾燥し、膜厚約１３０ｎｍの薄膜を得た。
このようにして薄膜を形成した基板について、実施例１〜２３と同様にして塗布状態の評価を行った。
【０１１４】
ニジミ幅の評価
上記のようにして形成された薄膜について、実施例２１〜２３と同様にしてニジミ幅の評価を行った。
【０１１５】
評価結果
上記評価結果を表３に示す。
また、図６に溶媒組成比とニジミ幅との関係を示した。
【０１１６】
【表３】
0006044625.tif 000011
【０１１７】
考察
上記評価結果より次のことが分かる。
【０１１８】
噴霧状態
実施例２４〜２８では、全てのインクでノズルの詰まりがなく、良好な噴霧ができることが分かった。これは、安息香酸エチルと酢酸２−フェノキシエチルの沸点が２００℃以上と高く、また、常温域での蒸気圧が１ｔｏｒｒ以下であるため、インクが乾きにくく、ノズルが詰まりにくかったためと考えられる。特に、沸点が高く、蒸気圧の低い酢酸２−フェノキシエチルの配合比が比較的多いため、噴霧状態が良好であったと考えられる。
【０１１９】
塗布状態
実施例２４〜２８では、全てのインクで良好な膜が得られた。これは、安息香酸エチルと酢酸２−フェノキシエチルの沸点が２００℃以上と高く、また、常温域での蒸気圧が１ｔｏｒｒ以下であり、インクが乾きにくかったため、画素内にインクが広がりやすく、更にレベリング性も良好であったためと考えられる。
【０１２０】
ニジミ幅
実施例２４〜２８では、ニジミ幅が２０μｍ以下となり、全てのインクで良好な塗布状態が得られた。特に溶媒の重量比が安息香酸エチル／酢酸２−フェノキシエチル＝３／１よりも酢酸２−フェノキシエチルが多く配合される実施例２５〜２８では、ニジミ幅が特に小さくなり、非常に良好な塗布状態となった。これは、酢酸２−フェノキシエチルの沸点が非常に高いため、インクが乾きにくく、レベリング性が非常に良好であることによると考えられる。この結果から、安息香酸エチル／酢酸２−フェノキシエチル＝３／１よりも酢酸２−フェノキシエチルが多く配合される領域で、特に、平坦性に優れる膜が得られることが分かった。
【０１２１】
これらの結果から、本発明によるインクが、インクジェット法のみならず、スプレー塗布用にも好適であることが分かった。
【０１２２】
上記実施例により、本発明によるインクは、「乾きにくい」、「レベリング性が良い」等の優れた特性を有し、インクジェット法、スプレー法に好適であることが確認された。更に、安息香酸エチル／酢酸２−フェノキシエチル＝３／１よりも酢酸２−フェノキシエチルが多く配合される領域で、特に平坦性に優れる膜が得られることが確認された。
【０１２３】
本発明によるインクの「乾きにくい」、「レベリング性が良い」等の優れた特性は、インクジェット法、スプレー法以外の塗布法、例えば、フレキソ印刷法等の各種印刷法、ブレードコート等のスリット状のノズルからインクを供給する塗布方法、または、スピンコート法等に対しても、同様に有効である。
【図１】
0006044625.tif 000015
【図２】
0006044625.tif 000016
【図３】
0006044625.tif 000017
【図４】
0006044625.tif 000018
【図５】
0006044625.tif 000019
【図６】
0006044625.tif 000020